【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基２０〜９９モル％；及び
ｉｉ）１，４−シクロヘキサンジメタノール残基１〜８０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有する哺乳瓶。
【請求項２】
前記ポリエステルのインヘレント粘度が０．３５〜１．０ｄＬ／ｇ、０．４０〜０．９０ｄＬ／ｇ、０．４２ｄＬ／ｇ超２〜０．８０ｄＬ／ｇ、０．４５〜０．７５ｄＬ／ｇ、０．５０〜０．７５ｄＬ／ｇ、０．５５〜０．７５ｄＬ／ｇ、０．６０〜０．７５ｄＬ／ｇ、０．６０〜０．７０ｄＬ／ｇ、０．５０〜０．６８ｄＬ／ｇ、０．５５〜０．６８ｄＬ／ｇ、０．６０〜０．６８ｄＬ／ｇ又は０．６０〜０．７２ｄＬ／ｇである請求項１に記載の哺乳瓶。
【請求項３】
前記ポリエステルのインヘレント粘度が０．３５〜０．７５ｄＬ／ｇである請求項１に記載の哺乳瓶。
【請求項４】
前記ポリエステルが１００〜１８０℃、１００〜１５０℃、１００〜１４０℃、１００〜１３０℃、１００〜１２５℃、１００〜１２０℃、１１０〜１８０℃、１１０〜１５０℃、１１０〜１４０℃、１１０〜１３０℃、１１０〜１２５℃又は１１０〜１２０℃のＴｇを有する請求項１に記載の哺乳瓶。
【請求項５】
前記ポリエステルが１１０〜１４０℃のＴｇを有する請求項１に記載の哺乳瓶。
【請求項６】
前記ポリエステルが１１０〜１３０℃のＴｇを有する請求項５に記載の哺乳瓶。
【請求項７】
前記ポリエステルのグリコール成分が２５〜９０モル％の２，２，４，４−テトラメチル−１，３−シクロブタンジオール及び１０〜７５モル％の１，４−シクロヘキサンジメタノール、３５〜８０モル％の２，２，４，４−テトラメチル−１，３−シクロブタンジオール及び２０〜６５モル％の１，４−シクロヘキサンジメタノール、４０〜８０モル％の２，２，４，４−テトラメチル−１，３−シクロブタンジオール及び２０〜６０モル％の１，４−シクロヘキサンジメタノール、４５〜８０モル％の２，２，４，４−テトラメチル−１，３−シクロブタンジオール及び２０〜５５モル％の１，４−シクロヘキサンジメタノール、５０〜８０モル％の２，２，４，４−テトラメチル−１，３−シクロブタンジオール及び２０〜５０モル％の１，４−シクロヘキサンジメタノール、４０〜６５モル％の２，２，４，４−テトラメチル−１，３−シクロブタンジオール及び３５〜６０モル％の１，４−シクロヘキサンジメタノール、１０〜８０モル％の２，２，４，４−テトラメチル−１，３−シクロブタンジオール及び２０〜９０モル％の１，４−シクロヘキサンジメタノール、１０〜６０モル％の２，２，４，４−テトラメチル−１，３−シクロブタンジオール及び４０〜９０モル％の１，４−シクロヘキサンジメタノール、１０〜５０モル％の２，２，４，４−テトラメチル−１，３−シクロブタンジオール及び５０〜９０モル％の１，４−シクロヘキサンジメタノール、１０〜４０モル％の２，２，４，４−テトラメチル−１，３−シクロブタンジオール及び６０〜９０モル％の１，４−シクロヘキサンジメタノール、１０〜３５モル％の２，２，４，４−テトラメチル−１，３−シクロブタンジオール及び６５〜９０モル％の１，４−シクロヘキサンジメタノール、２０〜８０モル％の２，２，４，４−テトラメチル−１，３−シクロブタンジオール及び２０〜８０モル％の１，４−シクロヘキサンジメタノール、２０〜６０モル％の２，２，４，４−テトラメチル−１，３−シクロブタンジオール及び４０〜８０モル％の１，４−シクロヘキサンジメタノール、２０〜５０モル％の２，２，４，４−テトラメチル−１，３−シクロブタンジオール及び５０〜８０モル％の１，４−シクロヘキサンジメタノール、２０〜４０モル％の２，２，４，４−テトラメチル−１，３−シクロブタンジオール及び６０〜８０モル％の１，４−シクロヘキサンジメタノール、２０〜３５モル％の２，２，４，４−テトラメチル−１，３−シクロブタンジオール及び６５〜８０モル％の１，４−シクロヘキサンジメタノールを含む請求項１に記載の哺乳瓶。
【請求項８】
前記ポリエステルのグリコール成分が１０〜６０モル％の２，２，４，４−テトラメチル−１，３−シクロブタンジオール及び４０〜９０モル％の１，４−シクロヘキサンジメタノール又は１０〜４０モル％の２，２，４，４−テトラメチル−１，３−シクロブタンジオール及び６０〜９０モル％の１，４−シクロヘキサンジメタノールを含む請求項１に記載の哺乳瓶。
【請求項９】
前記ポリエステルのグリコール成分が２０〜４０モル％の２，２，４，４−テトラメチル−１，３−シクロブタンジオール及び６０〜８０モル％の１，４−シクロヘキサンジメタノールを含む請求項１に記載の哺乳瓶。
【請求項１０】
前記ジカルボン酸成分が８０〜１００モル％、９０〜１００モル％又は９５〜１００モル％のテレフタル酸残基を含む請求項１に記載の哺乳瓶。
【請求項１１】
前記ジカルボン酸成分が９５〜１００モル％のテレフタル酸残基を含む請求項１に記載の哺乳瓶。
【請求項１２】
前記ポリエステルが１，３−プロパンジオール残基、１，４−ブタンジオール残基又はそれらの混合物を含む請求項１に記載の哺乳瓶。
【請求項１３】
前記２，２，４，４−テトラメチル−１，３−シクロブタンジオールが、５０モル％より多いシス−２，２，４，４−テトラメチル−１，３−シクロブタンジオールと５０モル％未満のトランス−２，２，４，４−テトラメチル−１，３−シクロブタンジオールを含む混合物である請求項１に記載の哺乳瓶。
【請求項１４】
前記２，２，４，４−テトラメチル−１，３−シクロブタンジオールが、５０モル％より多いシス−２，２，４，４−テトラメチル−１，３−シクロブタンジオールと５０モル％未満のトランス−２，２，４，４−テトラメチル−１，３−シクロブタンジオールを含む混合物である請求項１に記載の哺乳瓶。
【請求項１５】
前記２，２，４，４−テトラメチル−１，３−シクロブタンジオールが、５５モル％より多いシス−２，２，４，４−テトラメチル−１，３−シクロブタンジオールと４５モル％未満のトランス−２，２，４，４−テトラメチル−１，３−シクロブタンジオール基を含む混合物である請求項１に記載の哺乳瓶。
【請求項１６】
前記ポリエステル組成物がポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル及びポリ（エーテル−ケトン）から選ばれた少なくとも１種のポリマーを含む請求項１に記載の哺乳瓶。
【請求項１７】
前記ポリエステル組成物が少なくとも１種のポリカーボネートを含む請求項１に記載の哺乳瓶。
【請求項１８】
前記ポリエステルがポリエステル用の少なくとも１種の分岐剤残基を含む請求項１に記載の哺乳瓶。
【請求項１９】
前記ポリエステルが少なくとも１種の分岐剤残基を、ポリエステルの総重量に基づき、０．０１〜１０重量％の量で含む請求項１に記載の哺乳瓶。
【請求項２０】
前記ポリエステルの溶融粘度が、回転メルトレオメーターで２９０℃において１ラジアン／秒で測定した場合に、３０，０００ポアズ未満である請求項１に記載の哺乳瓶。
【請求項２１】
前記ポリエステルが１７０℃において、１，０００分より長い半結晶化時間又は１０，０００分より長い半結晶化時間を有する請求項１に記載の哺乳瓶。
【請求項２２】
前記ポリエステル組成物が２３℃において１．２ｇ／ｍｌ未満の密度を有する請求項１に記載の哺乳瓶。
【請求項２３】
前記ポリエステル組成物が少なくとも１種の熱安定剤を含む請求項１に記載の哺乳瓶。
【請求項２４】
ＡＳＴＭ  Ｄ−１９２５による前記ポリエステルの黄色度指数が５０未満である請求項１に記載の哺乳瓶。
【請求項２５】
前記ポリエステルが、ＡＳＴＭ  Ｄ２５６に従って２３℃においてノッチ１０ｍｉｌで厚さ１／８インチのバーで測定した場合に、少なくとも１０ｆｔ−ｌｂｓ／ｉｎのノッチ付きアイゾッド衝撃強度を有する請求項１に記載の哺乳瓶。
【請求項２６】
前記ポリエステルが０．５〜０．７５のインヘレント粘度を有する請求項１に記載の哺乳瓶。
【請求項２７】
（ｂ）ｉ）２０〜９９モル％の２，２，４，４−テトラメチル−１，３−シクロブタンジオール残基；及び
ｉｉ）１〜９０モル％の１，４−シクロヘキサンジメタノール残基
を含むグリコール成分を含んでなる請求項１に記載の哺乳瓶。
【請求項２８】
（ｂ）ｉ）２，２，４，４−テトラメチル−１，３−シクロブタンジオール残基４０〜８０モル％；及び
ｉｉ）１，４−シクロヘキサンジメタノール残基２０〜６０モル％
を含むグリコール成分を含んでなり、
前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜１７０℃のＴｇを有する請求項１に記載の哺乳瓶。
【請求項２９】
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分を含んでなり、
前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜１７０℃のＴｇを有する請求項１に記載の哺乳瓶。
【請求項３０】
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分を含んでなり、
（ここでジカルボン酸成分の総モル％は１００モル％であり、グリコール成分の総モル％は１００モル％である）
前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜１７０℃のＴｇを有する請求項１に記載の哺乳瓶。
【請求項３１】
（ｃ）少なくとも１種の分岐剤残基を含む請求項１に記載の哺乳瓶。
【請求項３２】
前記ポリエステルが１１０〜１５０℃のＴｇを有する請求項３１に記載の哺乳瓶。
【請求項３３】
前記ポリエステルが１１０〜１４０℃のＴｇを有する請求項３１に記載の哺乳瓶。
【請求項３４】
前記ポリエステルのインヘレント粘度が０．３５〜０．７５ｄＬ／ｇ、０．５０〜０．６８ｄＬ／ｇ、０．６０〜０．７５ｄＬ／ｇ又は０．６０〜０．７２ｄＬ／ｇである請求項３１に記載の哺乳瓶。
【請求項３５】
前記ポリエステルのインヘレント粘度が０．５０〜０．６８ｄＬ／ｇ又は０．６０〜０．７２ｄＬ／ｇである請求項３３に記載の哺乳瓶。
【請求項３６】
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．６０〜０．７５ｄＬ／ｇであり；且つ前記ポリエステルが１１０〜１５０℃のＴｇを有する請求項１に記載の哺乳瓶。
【請求項３７】
前記ポリエステルが１２０〜１５０℃又は１３０〜１４５℃のＴｇを有する請求項３６に記載の哺乳瓶。
【請求項３８】
前記ポリエステルのインヘレント粘度が０．６０〜０．７２ｄＬ／ｇである請求項３６に記載の哺乳瓶。
【請求項３９】
（ｂ）ｉ）２，２，４，４−テトラメチル−１，３−シクロブタンジオール残基２０〜４０モル％；及び
ｉｉ）１，４−シクロヘキサンジメタノール残基６０〜８０モル％
を含むグリコール成分を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜１５０℃のＴｇを有する請求項１に記載の哺乳瓶。
【請求項４０】
前記ポリエステルが１００〜１５０℃のＴｇを有する請求項２７、２８、２９、３０又は３９のいずれか１項に記載の哺乳瓶。
【請求項４１】
前記ポリエステルが１１０〜１４０℃のＴｇを有する請求項２７、２８、２９、３０又は３９のいずれか１項に記載の哺乳瓶。
【請求項４２】
前記ポリエステルが１１０〜１３０℃のＴｇを有する請求項２７、２８、２９、３０又は３９のいずれか１項に記載の哺乳瓶。
【請求項４３】
前記ポリエステルのインヘレント粘度が０．５０〜０．８０ｄＬ／ｇ、０．５０〜０．７５ｄＬ／ｇ又は０．６０〜０．７５ｄＬ／ｇである請求項２７、２８、２９、３０又は３９のいずれか１項に記載の哺乳瓶。
【請求項４４】
前記ポリエステルのインヘレント粘度が０．５０〜０．６８ｄＬ／ｇである請求項４０に記載の哺乳瓶。
【手続補正２】
【補正対象書類名】明細書
【補正対象項目名】０２９５
【補正方法】変更
【補正の内容】
【０２９５】
本発明を、本明細書中に開示した実施態様に関して詳述したが、当然のことながら、本発明の精神及び範囲内で変動及び変更が可能である。
態様１．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基２０〜９９モル％；及び
ｉｉ）１，４−シクロヘキサンジメタノール残基１〜８０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有する哺乳瓶。
態様２．前記ポリエステルのインヘレント粘度が０．３５〜１．０ｄＬ／ｇである態様１に記載の哺乳瓶。
態様３．前記ポリエステルのインヘレント粘度が０．４０〜０．９０ｄＬ／ｇである態様１に記載の哺乳瓶。
態様４．前記ポリエステルのインヘレント粘度が０．４２ｄＬ／ｇ超２〜０．８０ｄＬ／ｇである態様１に記載の哺乳瓶。
態様５．前記ポリエステルのインヘレント粘度が０．４５〜０．７５ｄＬ／ｇである態様１に記載の哺乳瓶。
態様６．前記ポリエステルのインヘレント粘度が０．５０〜０．６８ｄＬ／ｇである態様１に記載の哺乳瓶。
態様７．前記ポリエステルのインヘレント粘度が０．３５〜０．７５ｄＬ／ｇである態様１に記載の哺乳瓶。
態様８．前記ポリエステルのインヘレント粘度が０．６０〜０．７２ｄＬ／ｇである態様１に記載の哺乳瓶。
態様９．前記ポリエステルが１１５〜１８０℃のＴｇを有する態様１に記載の哺乳瓶。
態様１０．前記ポリエステルが１２０〜１５０℃のＴｇを有する態様１に記載の哺乳瓶。
態様１１．前記ポリエステルが１３０〜１４５℃のＴｇを有する態様１に記載の哺乳瓶。
態様１２．前記ポリエステルが１３０〜１４５℃のＴｇを有する態様７に記載の哺乳瓶。
態様１３．前記ポリエステルのグリコール成分が２５〜９０モル％の２，２，４，４−テトラメチル−１，３−シクロブタンジオール及び１〜７５モル％の１，４−シクロヘキサンジメタノールを含む態様１に記載の哺乳瓶。
態様１４．前記ポリエステルのグリコール成分が３５〜８０モル％の２，２，４，４−テトラメチル−１，３−シクロブタンジオール及び２０〜６５モル％の１，４−シクロヘキサンジメタノールを含む態様１に記載の哺乳瓶。
態様１５．前記ポリエステルのグリコール成分が４０〜８０モル％の２，２，４，４−テトラメチル−１，３−シクロブタンジオール及び２０〜６０モル％の１，４−シクロヘキサンジメタノールを含む態様１に記載の哺乳瓶。
態様１６．前記ポリエステルのグリコール成分が４５〜８０モル％の２，２，４，４−テトラメチル−１，３−シクロブタンジオール及び２０〜５５モル％の１，４−シクロヘキサンジメタノールを含む態様１に記載の哺乳瓶。
態様１７．前記ポリエステルのグリコール成分が５０〜８０モル％の２，２，４，４−テトラメチル−１，３−シクロブタンジオール及び２０〜５０モル％の１，４−シクロヘキサンジメタノールを含む態様１に記載の哺乳瓶。
態様１８．前記ポリエステルのグリコール成分が４０〜６５モル％の２，２，４，４−テトラメチル−１，３−シクロブタンジオール及び３５〜６０モル％の１，４−シクロヘキサンジメタノールを含む態様１に記載の哺乳瓶。
態様１９．前記ポリエステルのグリコール成分が４０〜８０モル％の２，２，４，４−テトラメチル−１，３−シクロブタンジオール及び２０〜６０モル％の１，４−シクロヘキサンジメタノールを含む態様７に記載の哺乳瓶。
態様２０．前記ポリエステルのグリコール成分が４０〜６５モル％の２，２，４，４−テトラメチル−１，３−シクロブタンジオール及び３５〜６０モル％の１，４−シクロヘキサンジメタノールを含む態様７に記載の哺乳瓶。
態様２１．前記ポリエステルのグリコール成分が４０〜６５モル％の２，２，４，４−テトラメチル−１，３−シクロブタンジオール及び３５〜６０モル％の１，４−シクロヘキサンジメタノールを含む態様１１に記載の哺乳瓶。
態様２２．前記ジカルボン酸成分が８０〜１００モル％のテレフタル酸残基を含む態様１に記載の哺乳瓶。
態様２３．前記ジカルボン酸成分が９０〜１００モル％のテレフタル酸残基を含む態様１に記載の哺乳瓶。
態様２４．前記ジカルボン酸成分が９５〜１００モル％のテレフタル酸残基を含む態様１に記載の哺乳瓶。
態様２５．前記ジカルボン酸成分が９５〜１００モル％のテレフタル酸残基を含む態様７に記載の哺乳瓶。
態様２６．前記ジカルボン酸成分が９５〜１００モル％のテレフタル酸残基を含む態様１１に記載の哺乳瓶。
態様２７．前記ポリエステルが１，３−プロパンジオール残基、１，４−ブタンジオール残基又はそれらの混合物を含む態様１に記載の哺乳瓶。
態様２８．前記２，２，４，４−テトラメチル−１，３−シクロブタンジオールが、５０モル％より多いシス−２，２，４，４−テトラメチル−１，３−シクロブタンジオールと５０モル％未満のトランス−２，２，４，４−テトラメチル−１，３−シクロブタンジオールを含む混合物である態様１に記載の哺乳瓶。
態様２９．前記２，２，４，４−テトラメチル−１，３−シクロブタンジオールが、５０モル％より多いシス−２，２，４，４−テトラメチル−１，３−シクロブタンジオールと５０モル％未満のトランス−２，２，４，４−テトラメチル−１，３−シクロブタンジオールを含む混合物である態様７に記載の哺乳瓶。
態様３０．前記２，２，４，４−テトラメチル−１，３−シクロブタンジオールが、５０モル％より多いシス−２，２，４，４−テトラメチル−１，３−シクロブタンジオールと５０モル％未満のトランス−２，２，４，４−テトラメチル−１，３−シクロブタンジオールを含む混合物である態様１１に記載の哺乳瓶。
態様３１．前記２，２，４，４−テトラメチル−１，３−シクロブタンジオールが、５５モル％より多いシス−２，２，４，４−テトラメチル−１，３−シクロブタンジオールと４５モル％未満のトランス−２，２，４，４−テトラメチル−１，３−シクロブタンジオール基を含む混合物である態様１に記載の哺乳瓶。
態様３２．前記ポリエステル組成物がポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル及びポリ（エーテル−ケトン）から選ばれた少なくとも１種のポリマーを含む態様１に記載の哺乳瓶。
態様３３．前記ポリエステル組成物が少なくとも１種のポリカーボネートを含む態様１に記載の哺乳瓶。
態様３４．前記ポリエステルがポリエステル用の少なくとも１種の分岐剤残基を含む態様１に記載の哺乳瓶。
態様３５．前記ポリエステルが少なくとも１種の分岐剤残基を、ポリエステルの総重量に基づき、０．０１〜１０重量％の量で含む態様１に記載の哺乳瓶。
態様３６．前記ポリエステルの溶融粘度が、回転メルトレオメーターで２９０℃において１ラジアン／秒で測定した場合に、３０，０００ポアズ未満である態様１に記載の哺乳瓶。
態様３７．前記ポリエステルが１７０℃において１，０００分より長い半結晶化時間を有する態様１に記載の哺乳瓶。
態様３８．前記ポリエステルが１７０℃において１０，０００分より長い半結晶化時間を有する態様１に記載の哺乳瓶。
態様３９．前記ポリエステル組成物が２３℃において１．２ｇ／ｍｌ未満の密度を有する態様１に記載の哺乳瓶。
態様４０．前記ポリエステル組成物が少なくとも１種の熱安定剤を含む態様１に記載の哺乳瓶。
態様４１．ＡＳＴＭ  Ｄ−１９２５による前記ポリエステルの黄色度指数が５０未満である態様１に記載の哺乳瓶。
態様４２．前記ポリエステルが、ＡＳＴＭ  Ｄ２５６に従って２３℃においてノッチ１０ｍｉｌで厚さ１／８インチのバーで測定した場合に、少なくとも１０ｆｔ−ｌｂｓ／ｉｎのノッチ付きアイゾッド衝撃強度を有する態様１に記載の哺乳瓶。
態様４３．前記ポリエステルが０．５〜１のインヘレント粘度を有する態様１に記載の哺乳瓶。
態様４４．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜８０モル％；及び
ｉｉ）１，４−シクロヘキサンジメタノール残基２０〜６０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜１７０℃のＴｇを有する哺乳瓶。
態様４５．前記ポリエステルが１２０〜１５０℃のＴｇを有する態様４４に記載の哺乳瓶。
態様４６．前記ポリエステルが１３０〜１４５℃のＴｇを有する態様４４に記載の哺乳瓶。
態様４７．前記ポリエステルのインヘレント粘度が０．５０〜０．６８ｄＬ／ｇである態様４４に記載の哺乳瓶。
態様４８．前記ポリエステルのインヘレント粘度が０．５０〜０．６８ｄＬ／ｇである態様４６に記載の哺乳瓶。
態様４９．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜１７０℃のＴｇを有する哺乳瓶。
態様５０．前記ポリエステルが１２０〜１５０℃のＴｇを有する態様４９に記載の哺乳瓶。
態様５１．前記ポリエステルが１３０〜１４５℃のＴｇを有する態様４９に記載の哺乳瓶。
態様５２．前記ポリエステルのインヘレント粘度が０．５０〜０．６８ｄＬ／ｇである態様４９に記載の哺乳瓶。
態様５３．前記ポリエステルのインヘレント粘度が０．５０〜０．６８ｄＬ／ｇである態様５１に記載の哺乳瓶。
態様５４．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基又はそのエステル０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜１７０℃のＴｇを有する哺乳瓶。
態様５５．前記ポリエステルが１２０〜１５０℃のＴｇを有する態様５４に記載の哺乳瓶。
態様５６．前記ポリエステルが１３０〜１４５℃のＴｇを有する態様５４に記載の哺乳瓶。
態様５７．前記ポリエステルのインヘレント粘度が０．５０〜０．６８ｄＬ／ｇである態様５４に記載の哺乳瓶。
態様５８．前記ポリエステルのインヘレント粘度が０．５０〜０．６８ｄＬ／ｇである態様５６に記載の哺乳瓶。
態様５９．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；
（ｂ）ｉ）２，２，４，４−テトラメチル−１，３−シクロブタンジオール残基２０〜９９モル％；及び
ｉｉ）１，４−シクロヘキサンジメタノール残基１〜８０モル％
を含むグリコール成分；並びに
（ｃ）少なくとも１種の分岐剤残基
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有する哺乳瓶。
態様６０．前記ポリエステルが１２０〜１５０℃のＴｇを有する態様５９に記載の哺乳瓶。
態様６１．前記ポリエステルが１３０〜１４５℃のＴｇを有する態様５９に記載の哺乳瓶。
態様６２．前記ポリエステルのインヘレント粘度が０．３５〜０．７５ｄＬ／ｇである態様５９に記載の哺乳瓶。
態様６３．前記ポリエステルのインヘレント粘度が０．５０〜０．６８ｄＬ／ｇである態様５９に記載の哺乳瓶。
態様６４．前記ポリエステルのインヘレント粘度が０．６０〜０．７２ｄＬ／ｇである態様５９に記載の哺乳瓶。
態様６５．前記ポリエステルのインヘレント粘度が０．５０〜０．６８ｄＬ／ｇである態様６１に記載の哺乳瓶。
態様６６．前記ポリエステルのインヘレント粘度が０．６０〜０．７２ｄＬ／ｇである態様６１に記載の哺乳瓶。
態様６７．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．６０〜０．７５ｄＬ／ｇであり；且つ前記ポリエステルが１１０〜１５０℃のＴｇを有する哺乳瓶。
態様６８．前記ポリエステルが１２０〜１５０℃のＴｇを有する態様６７に記載の哺乳瓶。
態様６９．前記ポリエステルが１３０〜１４５℃のＴｇを有する態様６７に記載の哺乳瓶。
態様７０．前記ポリエステルのインヘレント粘度が０．６０〜０．７２ｄＬ／ｇである態様６７に記載の哺乳瓶。
態様７１．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４５〜６０モル％；及び
ｉｉ）１，４−シクロヘキサンジメタノール残基４０〜５５モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜１５０℃のＴｇを有する哺乳瓶。
態様７２．前記ポリエステルが１２０〜１５０℃のＴｇを有する態様７１に記載の哺乳瓶。
態様７３．前記ポリエステルが１３０〜１４５℃のＴｇを有する態様７１に記載の哺乳瓶。
態様７４．前記ポリエステルのインヘレント粘度が０．５０〜０．６８ｄＬ／ｇである態様７１に記載の哺乳瓶。
態様７５．前記ポリエステルのインヘレント粘度が０．５０〜０．６８ｄＬ／ｇである態様７３に記載の哺乳瓶。